(57)【要約】      （修正有）【課題】コーティング方法に応じて、ナノワイヤーインク組成物の安定性や水和性、フィルム欠陥の抑制といった特定の要求に対処する、コーティング用キットを提供する。【解決手段】精製された短鎖フッ素系界面活性剤とヨウ化物添加剤とを含む精製された界面活性剤配合物、および、その精製された界面活性剤配合物と銀ナノワイヤー配合物を備える、コーティング組成物。長鎖フッ素系界面活性剤に比べ、格段に環境影響が低い短鎖フッ素系界面活性剤を指向する。【選択図】図１
2019112636.tif 000002
【特許請求の範囲】
【請求項１】
（１）化学式（Ｉ）：
【化１】
2019112636.tif 000010
で表される短鎖フッ素系界面活性剤と、
（２）前記短鎖フッ素系界面活性剤の略３質量％未満の量の、化学式（ＩＩ）で表される不純物と、
【化２】
2019112636.tif 000011
（３）前記短鎖フッ素系界面活性剤の略０．５−２．５％の量のヨウ化物を与えるヨウ化物添加剤と、を備える、精製された界面活性剤配合物であって、
ｍは０，１，２，３，４または５であり；
ｎは１，２，３または４であり；
Ｘは−Ｏ−；−Ｓ−；または直接結合であり；
Ｙは水素、−ＯＨ、またはフルオロであり；
Ｚは−ＣＨ３，−ＣＨ２Ｆ，−ＣＨＦ２または−ＣＦ３であり；
Ｍ＋はＬｉ＋，Ｎａ＋，Ｋ＋，Ｈ＋またはＮＨ４＋であり；かつ、
それぞれＲ１，Ｒ２，Ｒ３，Ｒ４およびＲ５は、同じまたは異なる、独立したフルオロまたは水素を示す、
精製された界面活性剤配合物。
【請求項２】
化学式（Ｉ）の前記フッ素系界面活性剤が６個以下のフルオロベアリング炭素を有する、
精製された界面活性剤配合物。
【請求項３】
請求項１または２のいずれか一項において、Ｘが直接結合である、  精製された界面活性剤配合物。
【請求項４】
請求項１〜３のいずれか一項において、Ｙが−ＯＨである、
精製された界面活性剤配合物。
【請求項５】
請求項１〜４のいずれか一項において、Ｚが−ＣＦ３である、
精製された界面活性剤配合物。
【請求項６】
請求項１〜５のいずれか一項において、ｍが６、かつｎが２である、
精製された界面活性剤配合物。
【請求項７】
請求項１〜６のいずれか一項において、化学式（ＩＩ）の不純物が前記フッ素系界面活性剤の略０．４％よりも少ない、
精製された界面活性剤配合物。
【請求項８】
請求項１〜７のいずれか一項において、前記フッ素系界面活性剤配合物中のヨウ化物が前記フッ素系界面活性剤配合物の略０．６−２．４質量％である、
精製された界面活性剤配合物。
【請求項９】
（１）ａ）複数の銀ナノワイヤーと；
ｂ）粘度調整剤と；
ｃ）任意の分散剤と；および
ｄ）水を含む液体キャリアと；
を含むナノワイヤー配合物を含む第１の容器と、
（２）請求項１〜８のいずれか一項にかかる精製された界面活性剤配合物を含む第２の容器と、
を備える銀ナノワイヤーコーティング用の２パートのキットであって、
前記ナノワイヤー含有配合物は１質量％の前記銀ナノワイヤーに対して０．００５−０．０２質量％の銀イオンを備え；かつ、
前記精製された界面活性剤配合物は、前記ナノワイヤー含有配合物における銀イオンに対して略等モル量のヨウ化物イオンを備える、
２パートのキット。
【請求項１０】
請求項９において、ヨウ化物イオンと銀イオンの比が略０．９８：１−１．３：１である、２パートのキット。
【発明の詳細な説明】
【技術分野】
【０００１】
本出願は、２０１４年１１月５日に出願され、その全体が本明細書に参照として組み込まれる米国仮出願６２／０７５，７３３号の、３５Ｕ．Ｓ．Ｃ．§１１９（ｅ）に基づく優先権を主張する。
【０００２】
本開示は、フッ素界面活性剤を用いた、光安定性透明導電性フィルムの製造方法に関する。
【背景技術】
【０００３】
透明導電性フィルムは、タッチスクリーンや液晶ディスプレイ（ＬＣＤ）などの平面パネルディスプレイ装置に不可欠な部品である。溶液ベースの方法を用いることで、強固な透明導電性フィルムを、広範囲のフレキシブルな基板上に作製することができる。
【０００４】
コーティングする組成物またはインクは、導電性ナノ構造体（たとえば、銀ナノワイヤー）を備え、硬い基板からフレキシブルな基板まで幅広い範囲のものの上に塗布されることができ、透明で導電性を有する薄いフィルムやコーティングを形成する。適切なパターンとして、ナノワイヤーベースの透明導電体は、液晶ディスプレイ（ＬＣＤ）などの平面パネル型エレクトロクロミックディスプレイ（flat  panel  electrochromic  displays）内の透明電極または薄膜トランジスタ、タッチパネル、プラズマディスプレイ、有機発光ダイオード（ＯＬＥＤ）などのエレクトロルミネッセンス素子（electroluminescent  devices）、薄膜光電池（ＰＶ）などとして用いられる。ナノワイヤーベースの透明導電体による他の応用例は、帯電防止層や電磁波遮蔽層を含む。連続ロールツーロール方式のような従来のプリント方法は、製造コストのさらなる削減や処理量の向上のために導電性ナノ構造体のコーティングに採用され得る。
【０００５】
共に係属中、共に所有する、米国特許第８０４８３３３号明細書、第８７０９１２５号明細書、第８７６０６０６号明細書、第８６３２７００号明細書、第８８１５１２６号明細書、および米国特許出願公開第２０１０／０３０７７９２号明細書、第２０１３／０００１４７８号明細書には、導電性ナノワイヤー（たとえば、銀ナノワイヤー）を合成して、多数のコーティング方法やプリント方法によって導電性フィルムを調製するための様々なアプローチが記載されている。これらの文書は、その全体が本明細書に参照として組み込まれる。
【発明の概要】
【発明が解決しようとする課題】
【０００６】
コーティング方法に応じて、ナノワイヤーインク組成物は、インクの安定性や水和性、フィルム欠陥の抑制といった特定の要求に対処するように、しばしば配合される。
【課題を解決するための手段】
【０００７】
本明細書で提供されるものは、コーティング組成物（インク）であって、導電性ナノ構造体（銀ナノワイヤーを含む）と短鎖フッ素系界面活性剤を備える。
【０００８】
一つの実施形態は、
（１）化学式（Ｉ）：
【０００９】
【化１】
2019112636.tif 000003
で表される短鎖フッ素系界面活性剤と、
（２）前記短鎖フッ素系界面活性剤の略３質量％未満の量の、化学式（ＩＩ）で表される不純物と、
【００１０】
【化２】
2019112636.tif 000004
（３）前記短鎖フッ素系界面活性剤の略０．５−２．５％の量のヨウ化物を与えるヨウ化物添加剤と、を備える、精製された界面活性剤配合物であって、
ｍは０，１，２，３，４または５であり；
ｎは１，２，３または４であり；
Ｘは−Ｏ−；−Ｓ−；または直接結合であり；
Ｙは水素、−ＯＨ、またはフルオロであり；
Ｚは−ＣＨ３，−ＣＨ２Ｆ，−ＣＨＦ２または−ＣＦ３であり；
Ｍ＋はＬｉ＋，Ｎａ＋，Ｋ＋，Ｈ＋またはＮＨ４＋であり；かつ、
それぞれＲ１，Ｒ２，Ｒ３，Ｒ４およびＲ５は、同じまたは異なる、独立したフルオロまたは水素を示す、精製された界面活性剤配合物を提供する。
【００１１】
さらなる実施形態は、（１）複数の銀ナノワイヤーと；粘性調整剤と；任意の分散剤と；水を含む液体キャリアと；を含むナノワイヤー配合物を含む第１の容器と、（２）本明細書に記載の精製された界面活性剤配合物を含む第２の容器と、を備える２パートのキットであって、そのうち、ナノワイヤー含有配合物は１質量％の銀ナノワイヤーに対して０．００５−０．０２質量％の量の銀イオンを備え；かつ、精製された界面活性剤配合物は、ナノワイヤー含有配合物における銀イオンに対して略等モル量のヨウ化物イオンを備える、２パートのキットを提供する。
【図面の簡単な説明】
【００１２】
【図１】図１は、様々な信頼性試験条件下の、導電性フィルムのシート抵抗の時間変化を示す。
【図２】図２は、促進光(accelerated  light)条件下の、導電性フィルムのシート抵抗の時間変化を示す。
【発明を実施するための形態】
【００１３】
導電性ナノ構造体（銀ナノワイヤーを含む）を塗布するための水溶コーティング組成物は本明細書に記載される。このコーティング組成物（または「インク」）は、そのコーティング組成物の分散・安定化・湿潤を促進するフッ素系界面活性剤をさらに含む。
【００１４】
フッ素系界面活性剤は、パーフルオロ界面活性剤としても知られるが、典型的に炭化水素鎖の水素を置換するフルオロ置換基（「パーフルオロ」）を、多数含む界面活性剤である。ZONYL（登録商標）FSA（DuPontによる）を含む特定のフッ素系界面活性剤は、導電性ナノ構造体のコーティング組成物として使われることが知られている。たとえば米国特許第８６３２７００号明細書を参照されたい。ところが、既知のフッ素系界面活性剤は一般的に長炭素鎖（すなわち、少なくとも７個か８個のフルオロベアリング炭素（fluoro-bearing  carbons））をもつ。これらの長鎖フッ素系界面活性剤は、特別に長い半減期をもつ。従って、これらの物質の生体蓄積や環境残留性といった大きな懸念がある。
【００１５】
本開示は、従って、技術的に現在使われている長鎖フッ素系界面活性剤に比べ、格段に環境影響が低い短鎖フッ素系界面活性剤を指向するものである。
【００１６】
銀ナノワイヤーとフッ素系界面活性剤が個別に保存され、コーティングする少し前に限って混合させられる場合、優れた保存安定性が達成されることを見いだした。従って、この短鎖フッ素系界面活性剤は、界面活性剤配合物に配合され、この界面活性剤配合物は、塗布できる状態の最終コーティング組成物を形成するためにナノワイヤー含有配合物に加えられることになる。
【００１７】
加えて、この短鎖フッ素系界面活性剤は、導電性ナノ構造体を不動態化させうる不純物を最小限に抑えるために精製される。特に、短鎖フッ素系界面活性剤を調整するための特定の反応物は、導電性ナノ構造体（たとえば銀ナノワイヤー）と親和性があるためにワイヤー間の接触を妨げて導電性を下げる不動態層を形成する官能基（たとえば、−ＳＨ）を含む。
【００１８】
さらに、フッ素系界面活性剤配合物は、光安定な導電性フィルムを形成するのに有効な量のヨウ化物添加剤をさらに備える。いずれの理論にも結びつけられてはいないものの、微量の銀イオン（Ａｇ＋）は、ナノワイヤー配合物中の銀ナノワイヤーの量に比例するとわかっており、イオンマイグレーションのために導電性フィルム内の銀ナノワイヤーの劣化を最終的に引き起こすおそれがあると信じられている。ヨウ化物添加剤は効果的に銀イオンと結合してヨウ化銀（ＡｇＩ）を形成し、ゆえに銀イオンを固定すると信じられている。
【００１９】
一つの実施形態はこのように、
（１）化学式（Ｉ）： 
【００２０】
【化３】
2019112636.tif 000005
で表される短鎖フッ素系界面活性剤と、
（２）前記短鎖フッ素系界面活性剤の略３質量％未満の量の、化学式（ＩＩ）で表され  
【００２１】
る不純物と、
【化４】
2019112636.tif 000006
（３）前記短鎖フッ素系界面活性剤の略０．５−２．５％の量のヨウ化物を与えるヨウ化物添加剤と、を備える、精製された界面活性剤配合物であって、
ｍは０，１，２，３，４，または５であり；
ｎは１，２，３，または４であり；
Ｘは−Ｏ−；−Ｓ−；または直接結合であり；
Ｙは水素、−ＯＨまたはフルオロであり；
Ｚは−ＣＨ３，−ＣＨ２Ｆ，−ＣＨＦ２または−ＣＦ３であり；
Ｍ＋はＬｉ＋，Ｎａ＋，Ｋ＋，Ｈ＋またはＮＨ４＋であり；かつ、
それぞれＲ１，Ｒ２，Ｒ３，Ｒ４およびＲ５は、同じまたは異なる、独立したフルオロまたは水素を示す、精製された界面活性剤配合物を指向する。
【００２２】
さらに特定の実施形態においては、化学式（Ｉ）のフッ素系界面活性剤において６個以下のフルオロベアリング炭素（fluoro-bearing carbons）を有する。「フルオロベアリング炭素」とは、少なくとも１つのフルオロで置換された炭素原子を意味する。
【００２３】
好ましい実施形態においては、４個か５個か６個のフルオロベアリング炭素を有する。
【００２４】
好ましい実施形態においては、Ｘは直接結合である。
【００２５】
好ましい実施形態においては、Ｙは−ＯＨである。
【００２６】
好ましい実施形態においては、Ｚは−ＣＦ３である。
【００２７】
好ましい実施形態においては、ｍは６、かつｎは２である。
【００２８】
いくつかの実施形態においては、化学式（ＩＩ）の不純物はチオール含有アルカン酸（たとえば、Ｒ４とＲ５が水素で、ＭがＨ）である。アルカン酸の長さはｎに依存する。
【００２９】
好ましい実施形態においては、短鎖フッ素系界面活性剤は６個のフルオロベアリング炭素を有し、Hexafor612N（Maflon, Bergamo Italy）の商標名にて市販で入手できる。
【００３０】
市販用の供給源からのHexafor612Nは一般的に、ロットによるが、８０００−２００００ｐｐｍのチオール含有不純物を、２５％界面活性剤溶液に含む。
【００３１】
特に、チオール含有不純物は３−メルカプトカルボン酸、すなわち化学式（ＩＩ）においてｎが２、ＭがＨ、Ｒ４とＲ５が水素のものである。
【００３２】
フッ素系界面活性剤を精製する目的で、化学式（ＩＩ）の不純物は、まずフッ素系界面活性剤を不溶性の酸形態（ＭはＨ）に変換し、それからフッ素系界面活性剤の酸形態を不純物から分離することで、取り除かれてもよい。この酸形態は、それから、適切な塩の形（たとえば、Ｍ＋はＬｉ＋）に変換して戻す。この精製の詳細は、実施例１でさらに記述している。
【００３３】
このようにして、精製されたフッ素系界面活性剤配合物は、フッ素系界面活性剤配合物の略３質量％未満の、化学式（ＩＩ）の不純物をもつ。
【００３４】
好ましい実施形態においては、チオール含有の不純物は、フッ素系界面活性剤の略２質量％未満、または略１．５質量％未満、または略１質量％未満、または略０．５質量％未満、または略０．２質量％未満である。
【００３５】
好ましい実施形態においては、チオール含有の不純物は、フッ素系界面活性剤の略０．４質量％未満である。このため、２５％界面活性剤溶液において、不純物は１０００ｐｐｍ未満である。
【００３６】
本明細書において「略」とは、具体的な数値から±２５％までの生じうる誤差を示す。たとえば「略２．５％」は、２．５％から３．１２５％（すなわち２．５％×１．２５）の任意の値、または２．５％から１．８７５％（すなわち２．５％×０．７５）の任意の値を含んでよい。さらに「略等モル量」は、１：１のモル比を元に、０．７５：１から１．２５：１のモル比までの任意の値を含んでよい。
【００３７】
フッ素系界面活性剤配合物はさらに、短鎖フッ素系界面活性剤の０．５−２．５％の量のヨウ化物を与えるヨウ化物添加剤を備える。適したヨウ化物添加剤は、好ましくは、水中で少なくとも部分的に自由ヨウ化物イオンに解離できる、水溶性のヨウ化物塩である。この例は、ヨウ化リチウム（ＬｉＩ）、ヨウ化ナトリウム（ＮａＩ）、ヨウ化カリウム（ＫＩ）、ヨウ化アンモニウム（ＮＨ４Ｉ）などを含む。水中で自由に解離するヨウ化物塩（たとえばＬｉＩ）は好ましいが、ヨウ化銀の生成は他の多くのヨウ化物塩に比べ熱力学的に有利なため、水中で完全に解離することは、厳密には必要であるというわけではない。
【００３８】
好ましい実施形態においては、フッ素系界面活性剤配合物におけるヨウ化物の量は、フッ素系界面活性剤の略０．６−２．４質量％である。従って、２５質量％のフッ素系界面活性剤をもつフッ素系界面活性剤配合物において、ヨウ化物の濃度は１５００−６０００ｐｐｍである。
【００３９】
様々な実施形態において、ヨウ化物の量は、フッ素系界面活性剤の０．５質量％、０．６質量％、０．７質量％、０．８質量％、０．９質量％、１質量％、１．１質量％、１．２質量％、１．３質量％、１．４質量％、１．５質量％、１．６質量％、１．７質量％、１．８質量％、１．９質量％、２．０質量％、２．１質量％、２．２質量％、２．３質量％、２．４質量％、または２．５質量％とし得る。
【００４０】
フッ素系界面活性剤配合物におけるヨウ化物の量は、ナノワイヤー配合物における銀イオンの量に相当するように調節される。一般的に言えば、ヨウ化物の量は銀イオンと略等モル量とするべきである。ヨウ化物はこのようにして、ヨウ化銀を形成するために銀イオンと結合するようにされ、それによってイオンマイグレーションによる銀の劣化を抑える。
【００４１】
ここに実施例として示すように、コーティング溶液内のヨウ化物の存在が、長期間のフィルムの信頼性をはっきりと向上させる（たとえば、長時間の光暴露後においてシート抵抗のドリフトがない、またはほとんどない）。さらに、ヨウ化物とナノワイヤーがコーティング前に短時間で（たとえば、２時間以内で）混合されるときは、これまで想定していなかったメリットがある。コーティングプロセス中において隔離されていない銀イオンの存在が、ほとんど欠陥（たとえば、気泡）のないフィルムを作成できることを発見した。従って、銀イオンはワイヤーの分散を（たとえば、イオン反発によって）促進し、それによってコーティングの質を上げると推測できる。
【００４２】
さらに他の実施形態は、それゆえ、
（１）ａ．複数の銀ナノワイヤーと；
ｂ．粘度調整剤と；
ｃ．任意の分散剤と；
ｄ．水を含む液体キャリアと； 
を含むナノワイヤー配合物を含む第１の容器と、
（２）上述の、精製された界面活性剤配合物を含む第２の容器と、
を備える銀ナノワイヤーコーティング用の２パートのキットであって、
そのうち、
ナノワイヤー含有配合物は１質量％の前記銀ナノワイヤーに対して０．００５−０．０２質量％の銀イオンを備え；
前記精製された界面活性剤配合物は、前記ナノワイヤー含有配合物における銀イオンに対して略等モル量のヨウ化物イオンを備える、２パートのキットを開示する。
【００４３】
銀ナノワイヤーは、好ましくは直径が３０ｎｍ以下であって、５μｍより長い。様々な実施形態においては、銀ナノワイヤーの平均直径は略２１−２３ｎｍの間で、標準偏差は３−４ｎｍの範囲である。他の実施形態においては、銀ナノワイヤーの平均長さは略１２−２０μｍであって、標準偏差は略６−８μｍである。銀ナノワイヤーは、同時係属中で共有されており、その全体が本明細書に参照として組み込まれる米国特許出願公開第２０１５／０２９０７１５号明細書に記載の方法で調製されてもよい。
【００４４】
様々な実施形態においては、粘度調整剤は、親水性ポリマーであってもよく、たとえばヒドロキシプロピルメチルセルロース（ＨＰＭＣ）、メチルセルロース、キサンタンガム、ポリビニルアルコール、カルボキシメチルセルロース、そしてヒドロキシエチルセルロースが含まれる。
【００４５】
様々な実施形態においては、銀ナノワイヤーと粘度調整剤の比は０．００６２６から５の範囲内である。好ましい実施形態においては、その比は０．１−１の範囲内である。さらに好ましい実施形態においては、その比は０．４−０．５の範囲内である。
【００４６】
様々な実施形態においては、ナノワイヤー配合物は任意で分散剤を含む。分散剤は第２の容器内の精製された界面活性剤と同じでもよいし、異なっていてもよい。好ましくは、最終コーティング組成物におけるヨウ化物の供給源が、量を制御されたフッ素系界面活性剤配合物からのみのものと確実にするため、分散剤はヨウ化物を含むべきではない。ナノワイヤー配合物の分散剤の例は、FS-3100（Dupont）の商標名にて売られている界面活性剤であってもよい。
【００４７】
液体キャリアは水を含む。様々な実施形態においては、液体キャリアはさらに一つ、あるいは複数の水混和性共溶媒を含んでもよく、共溶媒はイソプロパノール、アセトン、ジアセトンアルコールなどを含む。
【００４８】
ナノワイヤー配合物は濃縮されていても（すなわち「インク濃縮物」であっても）よく、フッ素系界面活性剤配合物と混合させる前に、インク濃縮物が希釈されていてもよく、このプロセスは、インク濃縮物をさらに希釈する。
【００４９】
様々な実施形態においては、インク濃縮物の希釈およびフッ素系界面活性剤との組み合わせた後、最終コーティング組成物は、０．０５質量％から１．４質量％までの金属ナノワイヤーと、０．００２５質量％から０．１質量％までのフッ素系界面活性剤と、０．０２質量％から４質量％までの粘度調整剤と、９４．５質量％から９９．０質量％までの液体キャリアと、を含む。
【００５０】
最終コーティング組成物は、スロットダイ、スピンコーティング、あるいはロールツーロールといったコーティング方法によって基板に塗布されるようにしてもよい。「基板」は非導電性材料を表し、その上に金属ナノ構造体が塗布あるいは薄層化される。基板は、硬くても、フレキシブルであってもよい。基板は、透明であっても、不透明であってもよい。適した硬い基板は、たとえば、ガラス、ポリカーボネート類、アクリル類などを含む。適したフレキシブルの基板は以下のものを含むが、これらに限定されるものではない：ポリエステル類（たとえば、ポリエチレンテレフタレート（ＰＥＴ）、ポリエステルナフタレート、およびポリカーボネート）、ポリオレフィン類（たとえば、直鎖、分枝、および環状ポリオレフィン）、ポリビニル類（たとえば、ポリ塩化ビニル、ポリ塩化ビニリデン、ポリビニルアセタール類、ポリスチレン、ポリアクリル酸塩類など）セルロースエステル基材（たとえば、セルローストリアセテート、セルロースアセテート）、ポリエーテルスルフォンなどのポリスルフォン類、ポリイミド類、シリコーン類、およびその他従来の高分子フィルム。適した基板のさらなる例は、たとえば、米国特許第６９７５０６７号明細書で見出すことができる。
【００５１】
コーティングの後で、水や任意の共溶媒を含む揮発性組成物は、蒸発や加熱によって除かれる。銀ナノワイヤー、粘度調整剤、および短鎖フッ素系界面活性剤を含む不揮発性組成物は、ナノワイヤー層を形成し、層内で銀ナノワイヤーは導電性ネットワークを形成する。ナノワイヤー層はさらに光学積層体に加工されてもよく、光学積層体は保護膜層にオーバーコートされたものや、光学透明接着剤（ＯＣＡ）によって他の層と結合されたものを含む。
【００５２】
特定の実施形態においては、保護膜は下層の銀ナノワイヤーを安定化させる添加剤を含む。特定の実施形態においては、その全体が本明細書に参照として組み込まれる米国特許出願公開第２０１５／０２７００２４号明細書に記載されている通り、添加剤は遷移金属錯体（たとえばFe(acac)3）である。
【００５３】
典型的には、透明導電体（すなわち、非導電性基板上の導電性ネットワーク）の光の透過性や透明さは、光透過率やヘイズ含むパラメータによって定量的に定義することができる。「光透過率」は、媒体を透過した入射光の割合をいう。様々な実施形態においては、導電層の光透過率は少なくとも８０％で、９８％ほどまで高くてもよい。粘着層、反射防止層、あるいは防眩層といった性能向上層は、透明導電体の全体としての光透過率の減少にさらに寄与することがある。様々な実施形態においては、透明導電体の光透過率（Ｔ％）は少なくとも５０％、少なくとも６０％、少なくとも７０％、あるいは少なくとも８０％とすることができ、また少なくとも９１％から９２％、あるいは少なくとも９５％ほどまで高くてもよい。
【００５４】
ヘイズ（Ｈ％）は光拡散の尺度である。これは、透過中に入射光から分かれて分散した光の量の割合をいう。主に媒体の性質である光透過率と異なり、ヘイズはしばしば作製上の懸念であって、典型的には表面粗さや埋め込まれた粒子、あるいは媒体内の組成の不均一性に起因する。典型的には、導電性フィルムのヘイズはナノ構造体の直径に重要な影響を受けうる。より大きな直径のナノ構造体（たとえば、太めのナノワイヤー）は、典型的には、より高いヘイズと関連する。様々な実施形態においては、透明導電体のヘイズは１０％以下、８％以下、もしくは５％以下であって、２％以下、１％以下、あるいは０．５％以下、または０．２５％以下まで低くてもよい。
【００５５】
透明導電体や、それらの電気的・光学的性質、そしてパターン方法は以下の非限定の例によって、さらに詳細に記載される。
【実施例】
【００５６】
［実施例１］
［短鎖フッ素系界面活性剤の精製］
特定のフッ素系界面活性剤内に存在する不純物は、コーティング性能への悪い影響をもちうる。市販の短鎖フッ素系界面活性剤（Hexafor612N）内の知られている不純物の一つは、未反応の３−メルカプトプロピオン酸（3-mercaptopropionic  acid）で、これは銀ナノワイヤーを不動態化する可能性があり、それゆえワイヤーとワイヤーの接触を低下させることでネットワークを非伝導性にする。流入する原料を精製することは、ナノワイヤーネットワーク生成に否定的に作用する全ての成分が、最終コーティング組成物を配合するより前に除かれることを確実にすることができる。これはまた、全てのコーティング成分の、ロット毎の一貫性についての信頼性を確かにするものでもある。
【００５７】
Hexafor612Nは、酢酸塩を酸の形に変換することで精製された。強酸溶液は、はじめに、７０％硝酸（EMD, Darmstadt  Germany）１１０ｇを容器中の水１２ｋｇに加えることで調製した。その後、２ｋｇのHexafor612N（Maflon,  Bergamo  Italy）が、脱イオン水（DI  water）と酸を含んだ容器に５０ｍｌ／分の割合で加えられ、１４０ｒｐｍで撹拌した。Hexafor612Nの酸の形は脱イオン水に不溶で、固形物として沈殿した。水と不純物はそれから、沈殿物からデカントされ、固形物は加えた３ｋｇの脱イオン水によってさらに洗浄され、１４０ｒｐｍで１５分混合され、続いて、酸性化工程時に導入した硝酸塩と同様に、不純物をさらに可溶化させるために流体をデカントした。次に、固形沈殿物は０．１７５ｋｇのＩＰＡ（Ultrapure  Solutions,  Castroville  CA）に溶かされ、ＩＰＡと溶解されたHexafor612Nの酸とわずかな水とを含む有機層と、脱イオン水とわずかなＩＰＡとを含む分離水層の二相の溶液を形成した。脱イオン水層が除かれたのち、追加の０．８６４ｋｇのＩＰＡが加えられ、その後Hexafor612Nの酸を塩の形に戻すために、９９．９９５％ＬｉＯＨ（Alfa  Aesar,  Ward  Hill,  MA）の５％の０．４０３ｋｇを脱イオン水に加える。このプロセスは精製された２５％のHexafor612Nリチウム塩と、残りが５０％ＩＰＡ／２５％Ｈ２Ｏである溶液を生成する。
【００５８】
［実施例２］
［ヨウ化物添加剤付きの精製されたフッ素系界面活性剤配合物］
０．１３４１ｋｇの９９．９９５％ヨウ化リチウム（Aldrich,  St  Louis  MO）は、実施例１における、精製された２５％のHexafor612Nが５０％ＩＰＡ／２５％Ｈ２Ｏ中にある溶液に加えられ、１４０ｒｐｍで３０分撹拌された。結果物のフッ素系界面活性剤配合物は４５００ｐｐｍのＬｉＩを含む。
【００５９】
［実施例３］
［精製された２５％のHexafor612Nと４５００ｐｐｍのＬｉＩを含むインク１配合物］
０．７３５ｋｇのインク濃縮物は０．１３６％の銀（Ａｇ）と０．２８％のMethocell  311  バインダ（Dow  Chemical,  Midland  Ml）と、１７５ｐｐｍのFS-3100（Dupont  Wilmington,  DE）とを含み、初めに１．２６４ｋｇの脱イオン水を加えて希釈された。希釈溶液は５００ｒｐｍで５分混合された。
【００６０】
０．００２８ｋｇのフッ素系界面活性剤配合物は精製された２５％のHexafor612N（Maflon,  Bergamo  Italy）と４５００ｐｐｍのヨウ化リチウム（Sigma  Aldrich,  St  Louis  MO）を含んでおり、上記希釈溶液に加えられて５００ｒｐｍで１０分混合され、最終コーティング組成物（「インク１」）を形成した。
【００６１】
［実施例４］
［未精製の２５％のHexafor612Nと４５００ｐｐｍのＬｉＩを含むインク２配合物］
０．７３５ｋｇのインク濃縮物は０．１３６％の銀（Ａｇ）と０．２８％のMethocell  311  バインダ（Dow  Chemical,  Midland  Ml）と、１７５ｐｐｍのFS-3100（Dupont  Wilmington,  DE）とを含み、初めに１．２６４ｋｇの脱イオン水を加えて希釈された。希釈溶液は５００ｒｐｍで５分混合された。
【００６２】
０．００２８ｋｇのフッ素系界面活性剤配合物は未精製の２５％Hexafor612N（Maflon,  Bergamo  Italy）と４５００ｐｐｍのヨウ化リチウム（Sigma  Aldrich,  St  Louis  MO）を含んでおり、上記希釈溶液に加えられて５００ｒｐｍで１０分混合され、最終コーティング組成物（「インク２」）を形成した。
【００６３】
［実施例５］
［インク１およびインク２から形成した導電性フィルムの比較結果］
インク１とインク２は、ＰＥＴフィルム（たとえば、MELINEX-454またはTORAY  U483）上に、スロットダイ・ロールツーロールコーティング方式によって別々に塗布された。それぞれのインクはコーティング前に−２８“Ｈｇで３０分脱気された。それぞれのインクは、それから１５ｍｌ／分の流量で塗布され、４０℃、６０℃、そして９０℃でそれぞれ１分乾燥させられた。乾燥後、試料は２ＭＰａの圧力で薄層化された。
【００６４】
それぞれのコーティングからのフィルム試料は非接触導電率計でシート抵抗が測定され、ヘイズ（％）は積分球を用いて測定された。結果は下表の通りである：
【００６５】
【表１】
2019112636.tif 000007
示された通り、未精製のHexafor612Nを含むインク２から生成したフィルムは、不動態化させる不純物のために非導電性のフィルムとなった。対照的に、インク１は、配合前にHexafor612Nを精製したことのみがインク２と異なっていたが、十分なシート抵抗とヘイズ特性をもった導電性ネットワークを形成した。
【００６６】
［実施例６］
［コーティング欠陥の減少］
本実施例は、短鎖フッ素系界面活性剤によって、欠陥レベルがZONYL（登録商標）FSAに比べて著しく減少したことを示す。
【００６７】
透明導電体薄膜中の気泡欠陥と粒子欠陥は、非常に問題となりうる。タッチパネル製作において、パターン線内の欠陥はショートや信頼性の問題を引き起こすことがあり、このことは収量を減少させ、製作する価値に否定的な影響を与える。本明細書に記載された短鎖フッ素系界面活性剤（Hexafor612Nを含む）は、当該技術において、ZONYL（登録商標）
FSAに比べ、ナノワイヤーインクの気泡欠陥に関してかなり低い傾向をもつ。加えて、精製済みHexafor612Nもまた、粒子欠陥レベルを下げる。
【００６８】
インク１とインク２は、それぞれ実施例３と４に従って調製された。
【００６９】
加えて、Zonyl FSAを用いたインク３が、まず、１．２６４ｋｇの脱イオン水を０．７３５ｋｇのインク濃縮物に４Ｌのナルゲン瓶（Nalgene  bottle）内で加えて混合することで、０．１３６％の銀（Ａｇ）と０．２８％のMethocell  311 バインダ（Dow  Chemical,  Midland  Ml）と１７５ｐｐｍのFS-3100（Dupont  Wilmington,  DE）とを含むインク濃縮物を希釈して調製された。その後、この希釈溶液（インク濃縮物と水）に、２５％のZONYL（登録商標）FSA（Dupont  Wilmington,  DE）を含む溶液０．００２１ｋｇが加えられ、１０分混合された。
【００７０】
それぞれのインクは別々に、スロットダイ・ロールツーロールコーティング方式で塗布された。溶液はコーティング前に−２８“Ｈｇで３０分脱気された。溶液は１５ｍｌ／分の流量で塗布され、４０℃、６０℃、そして９０℃でそれぞれ１分乾燥させられた。乾燥後、試料は２ＭＰａの圧力で薄層化された。
【００７１】
フィルム試料は、２メートル以上の長さのコーティングの３００ｍｍにわたり、黒の背景に対してビデオランプを用いて欠陥の調査がされ、欠陥レベルは下表にリストされた：
【００７２】
【表２】
2019112636.tif 000008
【００７３】
これらの結果は、気泡欠陥が短鎖フッ素系界面活性剤（たとえば、インク１およびインク２）の導入によって大いに減少されたことを示す。加えて、原材料の精製は、気泡の数を少なく保ちつつ粒子欠陥を一桁減少させた（インク１を見られたい）。
【００７４】
Ｚｏｎｙｌ（登録商標）ＦＳＡは、本来ヨウ化物を含むことに留意する。しかし、短鎖フッ素系界面活性剤はＺｏｎｙｌ（登録商標）ＦＳＡよりもフィルム形成において一層よく機能した。
【００７５】
［実施例７］
［ヨウ化物添加剤の安定化効果］
この例は、ヨウ化物のようなアニオンが最終コーティング組成物に付加するとき、銀カチオンにヨウ化物イオンが結合し得るために、結果物の導電性フィルムが信頼性の向上を示すことを実証する。信頼性試験の条件は８５℃、乾燥、周囲の室内照明および蛍光である。
【００７６】
過剰の自由な銀カチオンは、光と熱の存在下において、バルクの銀ナノワイヤーの信頼性に有害となりうることを見いだした。ヨウ化物のようなアニオンの追加分は銀カチオンと結合でき、フィルムの信頼性を大きく向上させることができる。
【００７７】
銀カチオン、銀、およびヨウ化物の相対量の計算は以下の通りである：
［Ａｇ＋］含有量：１％の銀に対して０．０１４％のＡｇ＋
コーティング組成物中の［Ａｇ］は０．０５％の銀、従って［Ａｇ＋］含有量は０．０１４％×０．０５％Ａｇ／１％Ａｇ＝０．０００７％
Ａｇ＋モル＝［Ａｇ＋］／Ａｇ分子量（Ｍ．Ｗ．）＝０．０００７％／１０８＝６．５×１０−８
【００７８】
ＬｉＩはHexafor612に４５００ｐｐｍで加えられた；Hexafor612は３５３ｐｐｍでインクに加えられた；Hexafor612は２５％の濃度であった。
［Ｉ−］＝０．０００３５３／２５％×０．００４５００＝６．３５４×１０−６
Ｉ−モル＝［Ｉ−］／Ｉ分子量＝６．３５４×１０−６／１２７＝５×１０−８
【００７９】
異なるＡｇ＋／Ｉ−モル比の３つのインク組成物が調製され、その中で２つ（インク１とインク５）が等モル近くのＡｇ＋とＩ−を有し、その中でインク４はヨウ化物をもたなかった。
【００８０】
さらに具体的には、上述の計算によって、実施例３のインク１は６．５×１０−８ｍｏｌの銀カチオン（Ａｇ＋）と５×１０−８ｍｏｌのヨウ化物を含み、以下のモル比を生ずる：
Ａｇ＋／Ｉ−モル比＝６．５×１０−８／５×１０−８＝１．３／１
【００８１】
インク４は、ヨウ化物を有さないが、まず０．１３６％の銀ナノワイヤーと６．５×１０−８ｍｏｌの銀カチオンと０．２８％のMethocell  311  バインダ（Dow  Chemical,  Midland  Ml）と１７５ｐｐｍのFS-3100（Dupont  Wilmington,  DE）とを含む０．７３５ｋｇのインク濃縮物に、１．２６４ｋｇの脱イオン水を加えたのちに希釈溶液を５００ｐｐｍで５分混合することによって希釈し、調製された。その後、この希釈溶液に、精製された２５％のHexafor612N（Maflon,  Bergamo  Italy）を含み、追加のヨウ化リチウムのないフッ素系界面活性剤溶液のうち０．００２１ｋｇが加えられ、５００ｐｐｍで１０分混合された。
【００８２】
インク５は、インク１よりもヨウ化物を有するが、まず０．１３６％の銀ナノワイヤーと０．２８％のMethocell  311  バインダ（Dow  Chemical,  Midland  Ml）と１７５ｐｐｍのFS-3100（Dupont  Wilmington,  DE）とを含む０．７３５ｋｇのインク濃縮物に、１．２６４ｋｇの脱イオン水を加えたのちに希釈溶液を５００ｐｐｍで５分混合することによって希釈し、調製された。その後、この希釈溶液に、精製された２５％のHexafor612N（Maflon,  Bergamo  Italy）と６０００ｐｐｍのヨウ化リチウム（６．６×１０−８モルのヨウ化物）とを含むフッ素系界面活性剤溶液のうち０．００２１ｋｇが加えられ、１０分混合された。
【００８３】
インク１、インク４およびインク５は別々に、スロットダイ・ロールツーロールコーティング方式で塗布された。それぞれのインクはコーティング前に−２８“Ｈｇで３０分脱気された。各インクはそれから１５ｍｌ／分の流量でコートされ、４０℃、６０℃、および９０℃でそれぞれ１分乾燥させられた。乾燥後、試料は２ＭＰａの圧力で薄層化された。
【００８４】
それぞれのコーティングからの試料フィルムは、非接触導電率計でシート抵抗（Ｒ）が測定され、ヘイズ（％）は積分球を用いて測定された。それらの結果は下表の通りである  
【００８５】
：  
【表３】
2019112636.tif 000009
【００８６】
これらの試料フィルムは信頼性試験チャンバー内で様々な条件に暴露された：制御（control）（２０−２５℃の範囲内の周囲温度、周囲蛍光）；８５℃／乾燥（dry）；８５℃／８５％相対湿度（ＲＨ）；および６０℃／９０％相対湿度（ＲＨ）である。図１は、試験条件下におけるこれらの試料フィルムの、時間に対するシート抵抗変化を示している。示された通り、インク５（等モルのＡｇ＋／Ｉ−）で形成されたフィルムが最もよい信頼性を示し、全ての条件下で４００時間よりも長い期間にわたり、無視できるほどのシート抵抗のドリフト（５％よりも小さい）を示している。同様に、インク１（等モルに近いＡｇ＋／Ｉ−）で形成されたフィルムは、それほどでもないが、匹敵する信頼性を示している。際だったことに、インク４（ヨウ化物をもたない）で形成されたフィルムは、急速に導電性のロス（すなわち、シート抵抗の急速な増加）が全ての条件で示された。
【００８７】
インク１、インク４およびインク５から調製されたフィルム試料は、促進光条件下についてもテストされた。促進光条件下では、光の強度は典型的には、与えられたデバイスの作動光（operating  light）の強度に比べて大幅に上昇させられる；導電性フィルムの信頼性テストのための光暴露の持続時間はそれゆえ、同じデバイスの通常の寿命と比較して大幅に圧縮される。典型的には、光強度はルーメン（Lumens）、光束の単位で測定される。促進光条件下において、光はデバイスの光条件の約３０から１００倍強い。
【００８８】
図２は、促進光条件下において、インク５（等モルのＡｇ＋／Ｉ−）から調製された試料フィルムが、とりわけ５００時間の水準の後、他の試料よりも大幅に良い性能であったことを示す。
【００８９】
本明細書で参照された、及び／又は出願データシートに列挙された、上記米国特許、米国特許出願公開、米国特許出願、外国特許、外国特許出願及び非特許刊行物のすべてを参照によりその全体を本明細書に援用する。
【図１】
2019112636.tif 000012
【図２】
2019112636.tif 000013
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
導電性ナノ構造体および、精製された界面活性剤配合物を含有するコーティング組成物であって、
前記精製された界面活性剤配合物は
（１）化学式（Ｉ）：
【化１】
2019112636.tif 000014
で表される短鎖フッ素系界面活性剤と、
（２）前記短鎖フッ素系界面活性剤の３質量％未満の量の、化学式（ＩＩ）で表される不純物と、
【化２】
2019112636.tif 000015
（３）前記短鎖フッ素系界面活性剤の０．５−２．５質量％の量のヨウ化物を与えるヨウ化物添加剤と、を備え、ここで、
ｍは０，１，２，３，４または５であり；
ｎは１，２，３または４であり；
Ｘは−Ｏ−；−Ｓ−；または直接結合であり；
Ｙは水素、−ＯＨ、またはフルオロであり；
Ｚは−ＣＨ３，−ＣＨ２Ｆ，−ＣＨＦ２または−ＣＦ３であり；
Ｍ＋はＬｉ＋，Ｎａ＋，Ｋ＋，Ｈ＋またはＮＨ４＋であり；かつ、
それぞれＲ１，Ｒ２，Ｒ３，Ｒ４およびＲ５は、同じまたは異なる、独立したフルオロまたは水素を示す、
コーティング組成物。
【請求項２】
化学式（Ｉ）の前記短鎖フッ素系界面活性剤が６個以下のフルオロベアリング炭素を有する、
請求項１に記載のコーティング組成物。
【請求項３】
Ｘが直接結合である、
請求項１または２に記載のコーティング組成物。
【請求項４】
Ｙが−ＯＨである、
請求項１に記載のコーティング組成物。
【請求項５】
Ｚが−ＣＦ３である、
請求項１に記載のコーティング組成物。
【請求項６】
ｎが２である、
請求項１に記載のコーティング組成物。
【請求項７】
化学式（ＩＩ）の不純物が前記フッ素系界面活性剤の０．４質量％よりも少ない、
請求項１に記載のコーティング組成物。
【請求項８】
前記精製されたフッ素系界面活性剤配合物中のヨウ化物が前記フッ素系界面活性剤の０．６−２．４質量％である、
請求項１に記載のコーティング組成物。
【請求項９】
前記導電性ナノ構造体は、銀ナノワイヤーを含む、
請求項１に記載のコーティング組成物。
【請求項１０】
粘度調整剤をさらに含み、
前記銀ナノワイヤーと前記粘度調整剤の比は、０．００６２６から５である、
請求項９に記載のコーティング組成物。
【請求項１１】
前記コーティング組成物は、１質量％の前記銀ナノワイヤーに対して０．００５−０．０２質量％の銀イオンを備える、
請求項９に記載のコーティング組成物。
【請求項１２】
精製された界面活性剤配合物は、銀イオンに対して略等モル量のヨウ化物イオンを備える、
請求項１１に記載のコーティング組成物。
【請求項１３】
銀ナノワイヤーは、３０ｎｍ以下の直径および、５μｍ以上の長さである、
請求項９に記載のコーティング組成物。
【請求項１４】
分散剤をさらに含む、
請求項１に記載のコーティング組成物。
【請求項１５】
液体キャリアをさらに含む、
請求項１に記載のコーティング組成物。
【請求項１６】
前記液体キャリアは、水または、水混和性共溶媒を含む、
請求項１５に記載のコーティング組成物。
【外国語明細書】
2019112636000001.pdf